ПОКРЫТИЕ ЛЕЗВИЯ БРИТВЫ

1. Лезвие бритвы, содержащее область режущей кромки лезвия, которое содержит:
- подложку лезвия бритвы, имеющую краевую область подложки в области режущей кромки лезвия бритвы, причем краевая область подложки имеет профилированную форму и сужающуюся форму с двумя сторонами подложки, сходящимися по направлению к концу подложки,
- упрочняющее покрытие, осажденное на подложку лезвия бритвы, по меньшей мере на область режущей кромки лезвия, причем упрочняющее покрытие покрывает конец подложки, причем упрочняющее покрытие имеет профилированную форму и сужающуюся форму с двумя сторонами покрытия, сходящимися по направлению к концу покрытия,
2
- при этом упрочняющее покрытие содержит упрочняющий нанокристаллический слой, образованный из смеси титана и бора с по меньшей мере одной из обогащенных титаном областей и обогащенных бором областей, причем “обогащенный” используется в сравнении со стехиометрическим составом TiB.
2. Лезвие бритвы по п. 1, в котором среднее соотношение содержаний атомов бора и титана в упрочняющем слое находится в пределах от 1,3:1 до 2,3:1.
3. Лезвие бритвы по п. 2, в котором среднее соотношение содержаний атомов бора и титана в упрочняющем слое находится в пределах от 2,01:1 до 2,3:1.
4. Лезвие бритвы по п. 2, в котором среднее соотношение содержаний атомов бора и титана в упрочняющем слое находится в пределах от 1,3:1 до 1,99:1.
5. Лезвие бритвы по любому из пп. 1-4, в котором нанокристаллический слой содержит области диборида титана.
6. Лезвие бритвы по п. 5, в котором области диборида титана являются не столбчатыми.
7. Лезвие бритвы по любому из пп. 1-6, в котором упрочняющий нанокристаллический слой содержит нанокристаллические структуры, в которых атомы нанокристаллов расположены в виде гексагональной решетки.
8. Лезвие бритвы по любому из пп. 1-7, в котором упрочняющий слой содержит бесструктурные кристаллиты, имеющие характерный размер в интервале от 2 до 15 нанометров (нм).
3
9. Лезвие бритвы по любому из пп. 1-8, в котором упрочняющий слой осажден в условиях, которые, в случае осаждения на плоский образец-свидетель, обеспечивают плотность покрытия более 3,9 граммов на кубический сантиметр (г/см).
10. Лезвие бритвы по любому из пп. 1-9, в котором общая толщина подложки лезвия и упрочняющего покрытия, измеренная между двумя сторонами покрытия ортогонально к линии, разделяющей пополам область режущей кромки, на расстоянии 5 микрометров от конца покрытия, находится в пределах от 1,8 до 2,5 микрометров, предпочтительно от 1,9 до 2,4 микрометров.
11. Лезвие бритвы по любому из пп. 1-10, в котором общая толщина подложки лезвия и упрочняющего покрытия, измеренная между двумя сторонами покрытия ортогонально к линии, разделяющей пополам область режущей кромки, на расстоянии 20 микрометров от конца покрытия, находится в пределах от 5,1 до 7,3 микрометров, предпочтительно от 5,4 до 7,1 микрометров.
12. Лезвие бритвы по любому из пп. 1-11, в котором подложка лезвия бритвы изготовлена из нержавеющей стали.
13. Лезвие бритвы по любому из пп. 1-12, в котором упрочняющее покрытие содержит промежуточный слой между подложкой лезвия бритвы и упрочняющим слоем.
14. Лезвие бритвы по п. 13, в котором промежуточный слой содержит титан.
15. Лезвие бритвы по п. 14, в котором промежуточный слой образован из титана.
16. Лезвие бритвы по любому из пп. 1-15, в котором упрочняющее покрытие содержит металлсодержащий верхний слой поверх упрочняющего слоя.
17. Лезвие бритвы по п. 16, в котором верхний слой содержит хром.
18. Лезвие бритвы по любому из пп. 1-12, в котором упрочняющий слой является единственным слоем упрочняющего покрытия.
19. Лезвие бритвы по любому из пп. 1-18, в котором толщина упрочняющего слоя, измеренная по нормали к поверхности подложки, находится в пределах от 20 до 400 нанометров (нм).
20. Лезвие бритвы по п. 19, в котором толщина упрочняющего слоя, измеренная по нормали к поверхности подложки, находится в пределах от 20 до 150 нанометров (нм).
21. Лезвие бритвы по п. 19, в котором толщина упрочняющего слоя, измеренная по нормали к поверхности подложки, находится в пределах от 40 до 250 нанометров (нм).
22. Лезвие бритвы по любому из пп. 1-21, которое дополнительно содержит полимерное покрытие поверх упрочняющего покрытия.
23. Лезвие бритвы по любому из пп. 1-22, в котором упрочняющий слой содержит хаотично расположенные области с различным содержанием атомов титана и бора, при этом с по меньшей мере одной из областей содержание бора и титана находится в пределах от y:1 до z:1, причем y и z находятся в пределах от 1,3 до 1,99; а также y меньше чем z, и/или при этом в по меньшей мере одной из областей содержание бора и титана находится в пределах от u:1 до v:1, причем u и v находятся в пределах от 2,01 до 2,3, а также u меньше чем v.
24. Бритвенная головка, содержащая картридж и лезвие бритвы по любому из пп. 1-23, причем указанное лезвие бритвы помещено в указанный картридж.
25. Бритва, содержащая ручку и бритвенную головку по п. 24 , причем указанная бритвенная головка закреплена на указанной ручке.
26. Лезвие бритвы, содержащее область режущей кромки лезвия, которое содержит:
- подложку лезвия бритвы, имеющую краевую область подложки в области режущей кромки лезвия бритвы, причем краевая область подложки имеет профилированную форму и сужающуюся форму с двумя сторонами подложки, сходящимися по направлению к концу подложки,
- упрочняющее покрытие, осажденное на подложку лезвия бритвы, по меньшей мере на область режущей кромки лезвия, причем упрочняющее покрытие покрывает конец подложки, причем упрочняющее покрытие имеет профилированную форму и сужающуюся форму с двумя сторонами покрытия, сходящимися по направлению к концу покрытия,
при этом упрочняющее покрытие содержит смесь титана и бора,
3
при этом упрочняющий слой осажден в условиях, которые, в случае осаждения на плоский образец-свидетель, обеспечивают плотность покрытия более 3,9 граммов на кубический сантиметр (г/см).
27. Лезвие бритвы, содержащее область режущей кромки лезвия, которое содержит:
- подложку лезвия бритвы, имеющую краевую область подложки в области режущей кромки, причем краевая область подложки имеет профилированную форму и сужающуюся форму с двумя сторонами подложки, сходящимися по направлению к концу подложки;
- упрочняющее покрытие, осажденное на подложку лезвия бритвы, по меньшей мере на область режущей кромки лезвия, причем упрочняющее покрытие покрывает конец подложки, причем упрочняющее покрытие имеет профилированную форму и сужающуюся форму с двумя сторонами покрытия, сходящимися по направлению к концу покрытия,
при этом упрочняющее покрытие содержит смесь титана и бора,
при этом общая толщина подложки лезвия и упрочняющего покрытия, измеренная между двумя сторонами покрытия ортогонально к линии, разделяющей пополам область режущей кромки, на расстоянии 5 микрометров от конца покрытия, составляет от 1,8 до 2,5 микрометров, предпочтительно от 1,9 до 2,4 микрометров.
28. Лезвие бритвы по п. 27, в котором общая толщина подложки лезвия и упрочняющего покрытия, измеренная между двумя сторонами покрытия ортогонально к линии, разделяющей пополам область режущей кромки, на расстоянии 20 микрометров от конца покрытия, составляет от 5,1 до 7,3 микрометров, предпочтительно от 5,4 до 7,1 микрометров.
29. Лезвие бритвы, содержащее область режущей кромки лезвия, которое содержит:
- подложку лезвия бритвы, имеющую краевую область подложки в области режущей кромки лезвия бритвы, причем краевая область подложки имеет профилированную форму и сужающуюся форму с двумя сторонами подложки, сходящимися по направлению к концу подложки,
- упрочняющее покрытие, осажденное на подложку лезвия бритвы, по меньшей мере на область режущей кромки лезвия, причем упрочняющее покрытие покрывает конец подложки, причем упрочняющее покрытие имеет профилированную форму и сужающуюся форму с двумя сторонами покрытия, сходящимися по направлению к концу покрытия,
при этом упрочняющее покрытие содержит смесь титана и бора,
при этом общая толщина подложки лезвия и упрочняющего покрытия, измеренная между двумя сторонами покрытия ортогонально к линии, разделяющей пополам область режущей кромки, на расстоянии 20 микрометров от конца покрытия, составляет от 5,1 до 7,3 микрометров, предпочтительно от 5,4 до 7,1 микрометров.
30. Лезвие бритвы по п. 29, в котором общая толщина подложки лезвия и упрочняющего покрытия, измеренная между двумя сторонами покрытия ортогонально к линии, разделяющей пополам область режущей кромки, на расстоянии 5 микрометров от конца покрытия, составляет от 1,8 до 2,5 микрометров, предпочтительно от 1,9 до 2,4 микрометров.